(57)【特許請求の範囲】
【請求項１】
質量％で、Ｃ：0.05〜0.12％、Ｓｉ：0.2〜0.5％、Ｍｎ：0.3〜0.6％、Ｐ：0.02％以下、Ｓ：0.005％以下、Ｃｒ：8.0〜12％未満、Ｖ：0.15〜0.25％、Ｎｂ：0.03〜0.08％、Ｎ：0.005〜0.07％、sｏl.Ａｌ：0.015％以下、Ｎｉ：0.5％以下を含み、さらにＭｏ：0.1〜1.1％およびＷ：1.5〜3.5％のうちの１種または２種を含有し、残部がＦｅおよび不純物からなる組成を有する鋼を、下記の(1)〜(5)の工程により加工及び熱処理を行うことを特徴とする、高Ｃｒフェライト系耐熱鋼材の製造方法。
(1) 最終の加工終了温度が１０００℃以下の熱間加工工程、
(2) 750〜820℃の範囲で20min以上2hr以下の軟化処理工程、
(3) 断面減少率15％以上の冷間加工工程、
(4) 750〜820℃の範囲で20min以上2hr以下の軟化処理工程、
(5) 焼ならし焼戻し処理工程。
【請求項２】
質量％で、さらに、次に示す第１グループから第３グループまでのうちの少なくとも１つのグループの中から選択される成分のうちの少なくとも１種を含有することを特徴とする、請求項１に記載の高Ｃｒフェライト系耐熱鋼材の製造方法。
第１グループ：質量％で、Ｂ：0.015％以下、
第２グループ：質量％で、Ｃｕ：1.5％以下およびＣｏ：5％以下のうちの１種又は２種、
第３グループ：質量％で、Ｔｉ:0.05％以下、Ｔａ：0.05％以下、Ｎｄ：0.05％以下及びＣａ：0.01％以下のうちの1種または2種以上。
【請求項３】
請求項１又は２に記載の高Ｃｒフェライト系耐熱鋼材の製造方法において、(1)の工程と(4)の工程との間で、(2)の工程と(3)の工程を複数回繰り返すことを特徴とする高Ｃｒフェライト系耐熱鋼材の製造方法。
【請求項４】
高Ｃｒフェライト系耐熱鋼材がボイラチューブであることを特徴とする、請求項１から３までのいずれかに記載の高Ｃｒフェライト系耐熱鋼材の製造方法。
【発明の詳細な説明】
【技術分野】
【０００１】
本発明は、高Ｃｒフェライト系耐熱鋼材の製造方法に関する。詳しくは、ボイラ、原子力発電設備および化学工業設備などにおいて、高温高圧の環境下で使用される熱交換用および配管用に用いられる、高温長時間クリープ強度に優れた高Ｃｒフェライト系耐熱鋼材の製造方法に関する。特に、ボイラチューブ等の高Ｃｒフェライト系耐熱鋼からなる管材を製造する際に、好適な製造方法である。
【背景技術】
【０００２】
ボイラ、原子力発電設備および化学工業設備などにおいて、高温高圧の環境で使用される耐熱鋼材には、その形状（板材、管材、棒材等）やサイズを問わず、一般に高温クリープ強度、クリープ疲労強度、耐食性、耐酸化性等が要求される。
【０００３】
高Ｃｒフェライト系鋼材は500〜650℃の温度で使用される場合には、強度および耐食性の点で低合金鋼よりも優れている。また、高Ｃｒフェライト系鋼材は、熱伝導率が高く、かつ熱膨張率が小さいことから、オーステナイト系ステンレス鋼材と比較して耐熱疲労特性に優れ、かつ安価であるという特徴がある。さらには、スケール剥離が起こりにくいこと、応力腐食割れを起こさないことなど、数々の利点がある。
【０００４】
従来、高Ｃｒフェライト系耐熱鋼としては、「火STBA26」で示される9Ｃｒ-1Ｍｏ鋼や、「火STBA27」で示される9Ｃｒ-2Ｍｏ鋼などが用いられてきた。
【０００５】
1980年代後半から1990年代にかけて、より高強度の高Ｃｒフェライト系耐熱鋼が提案された。これは、特許文献１〜８で開示されているように、ＷまたはＭｏを含有し、さらにＮｂとＶの複合炭窒化物で強化したものであって、たとえば特許文献１〜８で開示されている。
【０００６】
そして、ＷまたはＭｏを含有し、さらにＮｂとＶの複合炭窒化物で強化した高強度の高Ｃｒフェライト系耐熱鋼は、「火STBA28」や「火STPA28」で示されるASME P91/T91鋼、「火STBA29」や「火STPA29」で示されるASME P92/T92鋼、「火SUS410J3TB」や「火SUS410J3TP」で示されるASME P122/T122鋼などが実用化され、蒸気温度566℃以上の超臨界ボイラに用いられてきた。これらの材料はいずれも、ＮｂとＶの複合炭窒化物からなるＭＸ型炭窒化物（Ｍ＝Ｎｂ、Ｖ；Ｘ＝Ｃ、Ｎ）を微細析出させることにより、長時間クリープ強度を確保している。
【０００７】
そして、クリープ強度をさらに向上させる手法が特許文献９〜１２に提案されている。すなわち、特許文献９には1100〜1130℃に加熱して熱間加工を施し、その後730〜830℃で焼戻し熱処理を行う方法が開示され、特許文献１０および１１には熱間加工後に２段の焼ならし処理を行う方法が開示されており、そして、特許文献１２には焼準処理後に２段の焼戻しを行う方法が開示されている。
【０００８】
このようなＷまたはＭｏを含有し、さらにＮｂとＶの複合炭窒化物で強化した高強度の高Ｃｒフェライト系耐熱鋼は、ボイラ、原子力発電設備および化学工業設備などにおいて、高温高圧の環境で使用される耐熱鋼材として、その実用化が図られている。たとえば、蒸気温度600℃程度の超々臨界圧ボイラにおいて適用されている。
【０００９】
しかしながら、近年、地球環境問題からＣＯ２の排出削減が求められており、さらなる高温高圧化の環境で使用される耐熱鋼材が求められている。たとえば、蒸気温度630℃程度の高温度域の超々臨界圧ボイラにおいて適用できる耐熱鋼材が求められている。
【００１０】
【特許文献１】特開昭61-69948号公報
【特許文献２】特開昭61-231139号公報
【特許文献３】特開昭62-297436号公報
【特許文献４】特開平7-286246号公報
【特許文献５】特開平9-71846号公報、
【特許文献６】特開2000-26940号公報
【特許文献７】特開2001-192781号公報
【特許文献８】特開2002-363709公報
【特許文献９】特開平3-20410号公報
【特許文献１０】特開平4-350118号公報
【特許文献１１】特開平8-225832号公報
【特許文献１２】特開平8-225833号公報
【発明の開示】
【発明が解決しようとする課題】
【００１１】
しかしながら、ＷまたはＭｏを含有し、さらにＮｂとＶの複合炭窒化物で強化した高強度の高Ｃｒフェライト系耐熱鋼を用いて、高温高圧の環境で使用される耐熱鋼材を製造した場合には、長時間クリープ強度がその形状（板材、管材、棒材等）には依存しないが、そのサイズの大小に依存する傾向が見出された。このような傾向は、9Ｃｒ-1Ｍｏ鋼や9Ｃｒ-2Ｍｏ鋼などの従来の高Ｃｒフェライト鋼ではみられない。
【００１２】
例えば、ボイラチューブに関して、2007年7月10日付発行の「発電用火力設備の技術基準の解釈」における許容引張応力においては、火STPA28と火STBA28との比較では625℃で大径管の許容引張応力が高く、火STPA29と火STBA29との比較では600℃と625℃で大径管の許容引張応力が高くなっている。そして、火SUS410J3TPと火SUS410J3TBとの比較でも600℃で大径管の許容引張応力が高くなっている。
【００１３】
すなわち、ＷまたはＭｏを含有し、さらにＮｂとＶの複合炭窒化物で強化した高強度の高Ｃｒフェライト系耐熱鋼材は、長時間クリープ強度は大径管よりも小径管において低くなる傾向が認められることが分かった。長時間クリープ強度は、板材、管材、棒材といった鋼材の形状には依存しないので、長時間クリープ強度はそのサイズの大小に依存する傾向があると判断される。
【００１４】
本発明の目的は、ＷまたはＭｏを含有し、さらにＮｂとＶの複合炭窒化物で強化した高強度の高Ｃｒフェライト系耐熱鋼材に特有のサイズ依存性の問題を解決するためのものであって、高温長時間クリープ強度に優れた高Ｃｒフェライト系耐熱鋼材の製造方法を提供することにある。
【課題を解決するための手段】
【００１５】
本発明者らは、高温長時間クリープ強度に優れた高Ｃｒフェライト系耐熱鋼材を製造するために、次に示すように、鋼材の金属組織の旧オーステナイト粒径に着目した。
【００１６】
ASME P91鋼、ASME P92鋼、ASME P122鋼など、ＷまたはＭｏを含有し、さらにＮｂとＶの複合炭窒化物で強化した高強度の高Ｃｒフェライト系耐熱鋼は、いずれも焼戻しマルテンサイト単相の組織を有するか、あるいはせいぜい10％以下のδフェライト相を含む二相組織を有する。これらの鋼材の金属組織は、鋼種によっても製品（鋼板、鋼管等）のサイズによっても、本質的には大きく変わるものではない。
【００１７】
しかしながら、より詳細に金属組織をみると、鋼材の金属組織の旧オーステナイト粒径は、板材、管材、棒材等の形状には無関係であり、製品のサイズ依存性が大きい。特に、シームレス鋼管において、その粒径は管の外径によって顕著に異なっている。たとえば、ボイラチューブとして用いられる外径150mm以下の小径管はＡＳＴＭ粒度番号で7.5以上の細粒であるのに対し、外径150mm以上の大径管はＡＳＴＭ粒度番号で7.5より小さな粗粒である。
【００１８】
そこで、本発明者らは、次の(i)〜（v）に示すとおり、種々の実験を行い、旧オーステナイト粒径の長時間クリープ試験結果に及ぼす影響と、加工および熱処理工程における製造条件の旧オーステナイト粒径に及ぼす影響について、新たな知見を得た。
【００１９】
(i) まず、本発明者らは、表１に示す化学組成を有する「火STBA29」（ASME T92）相当鋼からなる板材の板材に関して、熱間加工条件を変えて、次の（Ａ）および（Ｂ）の２種類の実験を行った。
【００２０】
【表１】
0005097017.tif 000002
【００２１】
第一の実験（Ａ）は、肉厚30mmの板材を1000℃に加熱後、終了温度が900℃の熱間加工により厚さ15mmまで圧延した後、1050℃で10min間保持する焼ならし処理後、780℃で1hr間保持して焼戻し処理を行った。その結果、旧オーステナイト粒径がＡＳＴＭ粒度番号８の細粒の鋼材が得られた。この鋼材を、650℃において90ＭＰａの引張強度にて長時間クリープ試験を行ったところ、クリープ試験破断時間は約8000hrであった。
【００２２】
第二の実験（Ｂ）は、肉厚30mmの板材を1000℃に加熱後、終了温度が900℃の熱間加工により厚さ15mmまで圧延した後、空冷して1120℃で1hrのソーキング処理後、1050℃で10minの間保持する焼ならし処理後、780℃で1hrの間保持して焼戻し処理を行った。その結果、旧オーステナイト粒径がＡＳＴＭ粒度番号５の粗粒の鋼材が得られた。この鋼材を、650℃において90ＭＰａの引張強度にて長時間クリープ試験を行ったところ、クリープ試験破断時間は約14000hrであった。
【００２３】
表２は、上記２つの熱間加工プロセス、鋼材の旧オーステナイト粒径（ＡＳＴＭ粒度番号）および650℃における90ＭＰａの引張強度でのクリープ試験破断時間を比較したものである。
【００２４】
【表２】
0005097017.tif 000003
【００２５】
これらの実験結果から、旧オーステナイト粒径の大きさが長時間クリープ試験結果に大きく影響を及ぼすものであることが分かった。これは、ソーキング処理により、焼ならし処理前の旧オーステナイト粒径を大きくすることで、焼ならし時の核生成サイトが少なくなるため、最終的な組織も粗粒になり、その結果として、クリープ試験破断時間が大きく増加したものであると考えられる。
【００２６】
しかしながら、本手法を製品の製造プロセスに適用することは困難である。すなわち、1120℃で1hrのソーキング処理によって鋼材表面には厚い酸化スケールが付着するため、そのスケールの除去に手間がかかり、製品の製造能力を大きく落とす要因になり、実製造への適用には問題がある。
【００２７】
(ii) 次に、上記の旧オーステナイト粒径に関する知見が、鋼材の形状の違いには影響されず、たとえば管材にも適用できることを確認するための実験と検討を行った。
【００２８】
一般に、鋼管の製造は、熱間加工、焼ならし処理、焼戻し処理の順になされる。通常、熱間加工によって成形した後、1050〜1100℃の温度域で保持後室温まで冷却する焼ならし処理と、750〜800℃程度に保持する焼戻し処理を施して使用する。例えば、鋼管の熱間加工はマンネスマン・マンドレルミル法、ユジーンセジュルネ法、エルハルトプッシュベンチ法などで行われるが、一般に小径管になればなるほど加工度が大きくなり、低温まで加工がなされるため、熱間加工完了段階の金属組織の粒径は細かくなる傾向である。なお、最終的な製品の粒径は焼ならし処理の工程で決定される。
【００２９】
本発明者らは、表１に示す化学組成を有するASME P92鋼から、外径60mm（肉厚8mm）、外径350mm（肉厚35mm）および外径500mm（肉厚70mm）の３種類のサイズの鋼管を製造した。
【００３０】
そして、鋼管製造時の熱間加工終了時と、1070℃で30miｎの焼ならし処理終了時に、それぞれサンプルを採取し、実験室にて780℃で1hr保持する焼戻し処理を実施し、旧オーステナイト粒径を測定した。ちなみに、各サイズの最終の熱間加工終了温度は、それぞれ、950℃、1050℃および1130℃であった。別途、鋼管製造時の熱間加工まま材を実験室にて1070℃で30miｎの焼ならし処理後、780℃で1hr保持する焼戻し処理を実施し、旧オーステナイト粒径を測定した。
【００３１】
すなわち、上記の３種類の肉厚の鋼管について、次の（Ｃ）〜（Ｅ）に示す３種類の加工および熱処理条件で実験を行ったことになる。
（Ｃ）熱間加工まま
（Ｄ）熱間加工→工場での焼ならし処理→実験室焼戻し処理
（Ｅ）熱間加工→実験室での焼ならし処理→実験室焼戻し処理
表３に、それぞれの旧オーステナイト粒径（ＡＳＴＭ粒度番号）の測定結果を示す。
【００３２】
【表３】
0005097017.tif 000004
【００３３】
このように、管材においても焼ならし処理後の粒径は熱間加工完了段階の粒径に依存するものであって、管材の外径が大きいほど、すなわち熱間加工の終了温度が高いほど粗粒となることが明らかになった。また、実験室での焼ならし処理でも、工場での焼ならし処理と同様の粒度番号の鋼が得られており、実験室での焼ならし処理によって工場での焼ならし処理と同等の処理が再現されていることが確認できた。
【００３４】
ここで、結晶粒径の支配因子は、核生成と粒成長である。一般に、核生成サイトとしてもっとも有力であるのは結晶粒界であり、熱間加工ままで細粒な材料ほど核生成サイトが多いため、細粒になりやすいと考えられる。粒成長に関しては、粒成長を阻害するピン止め粒子の存在が重要である。
【００３５】
表１に示す化学組成を有するASME P92鋼からなる鋼管の焼ならし処理において、粒成長を阻害するピン止め粒子は、ＶおよびＮｂの炭窒化物である。この鋼管には、質量％でＮｂが0.06％とＶが0.2％含まれるが、その炭窒化物の一部が熱間加工完了の状態で析出しており、焼ならし処理時に粒成長を阻害する。この鋼管の熱間加工完了の状態におけるＮｂの炭窒化物の析出量を調査したところ、外径60mmの鋼管で0.039％、外径350mmの鋼管で0.035％、そして外径500mmの鋼管で0.032％が、それぞれ析出していた。Ｎｂの炭窒化物の析出量は小径管の方が多く、焼ならし処理時に粒成長を阻害するピン止め粒子の数は小径管の方が多いと考えられる。しかしながら、大径管においては、相応のピン止め粒子がありながら粗粒になっていることから、焼ならし処理後の粒径の支配因子として、核生成サイトの数が最も重要であると考えられる。
【００３６】
これに対して、熱間加工の加工度が大きく、低温まで加工される小径管においては、熱間加工完了の段階で非常に核生成サイトが多く細粒になりやすいと考えられる。すなわち、小径管においては、低温強加工により細粒になっているのに加え、加工の影響と加工後の冷却中に生じたマルテンサイト変態により導入された多量の転位も核生成サイトになり得ると考えられるため、核生成の駆動力は非常に高いと考えられる。
【００３７】
(iii) 次に、本発明者らは、熱間加工まま材の核生成の駆動力を減らす方法として、Ａ１変態点近傍での軟化処理の可否を検討した。この軟化処理の目的は、低温強加工およびマルテンサイト変態で導入された転位を減らすとともに、再結晶を生じさせて粒径を大きくすることである。
【００３８】
このため、熱間加工後、焼ならし焼戻し処理の前に、軟化処理を行った（以下、このときの加工および熱処理条件を（Ｆ）とする。）。すなわち、肉厚30mmの板材を1000℃に加熱後、終了温度が900℃の熱間加工により厚さ15mmまで圧延した後、800℃で30minの軟化処理後、光学顕微鏡でその金属組織を観察した。
【００３９】
軟化処理材の組織は、熱間加工ままの組織が焼戻された、焼戻しマルテンサイト組織であり、期待された様な再結晶は起こしていなかった。しかしながら、軟化処理後の鋼材のビッカース硬さは240であり、熱間加工後のビッカース硬さ430と比較すれば軟化しており、熱間加工およびマルテンサイト変態で導入された転位は減っており、核生成の駆動力は若干小さくなる傾向と期待される。そこで次に、この軟化処理材を1050℃で10min間保持する焼ならし処理および780℃で1hr間保持する焼戻し処理を施し、金属組織を調査した。焼ならし焼戻し処理後の旧オーステナイト粒径はＡＳＴＭ粒度番号7.5で熱間加工まま材を焼ならした場合と同等で、期待した粗粒化は起こらなかった。これは800℃×30minの軟化処理では再結晶が生じず、転位が依然として多いことに加え、熱間加工ままの粒径が保持されているため、核生成サイトが多いままであったためと推定される。
【００４０】
表４に、この（Ｆ）の加工および熱処理条件で製造した鋼材の旧オーステナイト粒径（ＡＳＴＭ粒度番号）の測定結果を、前述の（Ａ）の条件で製造した鋼材のものと比較して示す。
【００４１】
【表４】
0005097017.tif 000005
【００４２】
(iv) Ａ１変態点近傍での軟化処理によって再結晶を生じなかった理由として、熱間加工後にマルテンサイト変態で導入された転位の分布が非常に均一であることが挙げられる。核生成の駆動力が小さい低温のＡ１変態点近傍でのフェライト温度域では、むしろ転位の分布が不均一で、一部転位が再配列した領域がある方が再結晶を生じやすい可能性を考慮し、冷間加工により強制的に転位を導入し、そのあとに軟化処理を行うことを検討した。
【００４３】
このため、熱間加工後、軟化処理を行い、冷間加工した後、再度軟化処理を行った（以下、このときの加工および熱処理条件を（Ｇ）とする。）。すなわち、肉厚30mmの板材を1000℃に加熱後、終了温度が900℃の熱間加工により厚さ15mmまで圧延した後、800℃×30minの軟化処理を行い、さらに肉厚10.5mmまで冷間加工した後、再度800℃で30minの軟化処理を施した。冷間加工後、再度800℃×30minの軟化処理を行った材料の光学顕微鏡組織を図1に示す。冷間加工後の軟化処理材のビッカース硬さは165であり、再結晶フェライト組織が形成されたことがわかる。
【００４４】
冷間加工後の軟化処理により、再結晶した材料を、さらに1050℃で10min間保持する焼ならし処理と780℃で1hr間保持する焼戻し処理を行い、光学顕微鏡でその金属組織を観察した。
【００４５】
表４に、この（Ｇ）の加工および熱処理条件で製造した鋼材の旧オーステナイト粒径（ＡＳＴＭ粒度番号）の測定結果を示す。
【００４６】
この結果、（Ｇ）の加工および熱処理条件で製造した鋼材、すなわち、軟化処理後に冷間加工により強制的に転位を導入し、そのあとにさらに軟化処理を施した鋼材の組織は、旧オーステナイト粒径がＡＳＴＭ粒度番号６．０の粗粒であって、明らかに粗粒化されている。これは、再結晶させて核生成サイトを少なくしたためと考えられる。
【００４７】
(v) ちなみに、通常のボイラチューブで一部行われている冷間加工を模擬して、熱間加工後、軟化処理を行い、さらに冷間加工したが、再度の軟化処理を行わないプロセスを採用して、実験を行った（以下、このときの加工および熱処理条件を（Ｈ）とする。）。
【００４８】
すなわち、肉厚30mmの板材を1000℃に加熱後、終了温度が900℃の熱間加工により厚さ15mmまで圧延した後、800℃×30miｎの軟化処理を行い、さらに肉厚10.5mmまで冷間加工した後、1050℃で10min間保持する焼ならし処理後、780℃で1hr間保持して焼戻し処理を行った。
【００４９】
表４に、この（Ｈ）の加工および熱処理条件で製造した鋼材の旧オーステナイト粒径（ＡＳＴＭ粒度番号）の測定結果を示す。
【００５０】
この結果、（Ｈ）の加工および熱処理条件で製造した鋼材、すなわち、軟化処理後に冷間加工により強制的に転位を導入したときの鋼材の組織は、旧オーステナイト粒径がＡＳＴＭ粒度番号８．０の細粒である。これは、冷間加工後の熱処理を核生成が容易な高温（オーステナイト域）で行っているため、結果として核生成サイトが多いためと推定される。
【００５１】
本発明は、上記の知見を基礎としてなされたもので、その要旨は下記の（１）〜（４）に示す高Ｃｒフェライト系耐熱鋼材の製造方法にある。
【００５２】
（１）質量％で、Ｃ：0.05〜0.12％、Ｓｉ：0.2〜0.5％、Ｍｎ：0.3〜0.6％、Ｐ：0.02％以下、Ｓ：0.005％以下、Ｃｒ：8.0〜12％未満、Ｖ：0.15〜0.25％、Ｎｂ：0.03〜0.08％、Ｎ：0.005〜0.07％、sｏl.Ａｌ：0.015％以下、Ｎｉ：0.5％以下を含み、さらにＭｏ：0.1〜1.1％およびＷ：1.5〜3.5％のうちの１種または２種を含有し、残部がＦｅおよび不純物からなる組成を有する鋼を、下記の(1)〜(5)の工程により加工及び熱処理を行うことを特徴とする、高Ｃｒフェライト系耐熱鋼材の製造方法。
(1) 最終の加工終了温度が１０００℃以下の熱間加工工程、
(2) 750〜820℃の範囲で20min以上2hr以下の軟化処理工程、
(3) 断面減少率15％以上の冷間加工工程、
(4) 750〜820℃の範囲で20min以上2hr以下の軟化処理工程、
(5) 焼ならし焼戻し処理工程。
【００５３】
（２）質量％で、さらに、次に示す第１グループから第３グループまでのうちの少なくとも１つのグループの中から選択される成分のうちの少なくとも１種を含有することを特徴とする、上記（１）の高Ｃｒフェライト系耐熱鋼材の製造方法。
第１グループ：質量％で、Ｂ：0.015％以下、
第２グループ：質量％で、Ｃｕ：1.5％以下およびＣｏ：5％以下のうちの１種又は２種、
第３グループ：質量％で、Ｔｉ:0.05％以下、Ｔａ：0.05％以下、Ｎｄ：0.05％以下及びＣａ：0.01％以下のうちの1種または2種以上。
【００５４】
（３）上記（１）又は（２）の高Ｃｒフェライト系耐熱鋼材の製造方法において、(1)の工程と(4)の工程との間で、(2)の工程と(3)の工程を複数回繰り返すことを特徴とする高Ｃｒフェライト系耐熱鋼材の製造方法。
【００５５】
（４）高Ｃｒフェライト系耐熱鋼材がボイラチューブであることを特徴とする、上記（１）〜（３）のいずれかの高Ｃｒフェライト系耐熱鋼材の製造方法。
【発明の効果】
【００５６】
本発明によれば、ボイラ、原子力発電設備および化学工業設備などにおいて、600〜650℃の高温の環境下で使用される熱交換用および配管用に用いられる、高温長時間クリープ強度に優れた高Ｃｒフェライト系耐熱鋼材が得られる。特に、ボイラチューブ等の高Ｃｒフェライト系耐熱鋼からなる管材を得るのに好適である。
【発明を実施するための最良の形態】
【００５７】
以下に、本発明に係る高Ｃｒフェライト系耐熱鋼材の製造方法において用いる鋼を構成する成分の規定理由並びに加工および熱処理工程の規定理由を説明する。なお、含有量に関する「％」は「質量％」を意味する。
【００５８】
Ａ．鋼を構成する成分の規定理由について
Ｃ：0.05〜0.12％
Ｃは、オーステナイト安定化元素として組織を安定化する。また、ＭＣ（Ｍは合金元素）炭化物あるいはＭ(Ｃ、Ｎ)炭窒化物を形成して、クリープ強度の向上に寄与する。しかし、0.05％以下では上記の効果が充分得られない上に、δフェライト量が多くなり強度を低下させる場合がある。一方、0.12％を超えて多量に含有させると、加工性や溶接性を劣化させるとともに、使用初期から炭化物の凝集粗大化が起こり、長時間クリープ強度の低下を招く。したがって、Ｃの含有量を0.05〜0.12％とした。
【００５９】
Ｓｉ：0.2〜0.5％
Ｓｉは、鋼の脱酸に効果があり、また耐水蒸気酸化性を高める効果を有する元素である。水蒸気酸化性能を損なわないためには、0.2％以上含有させる必要がある。ただし、0.5％を超えて多量に含有させると、クリープ強度の低下が著しい。したがって、Ｓｉの含有量を0.2〜0.5％とした。
【００６０】
Ｍｎ：0.3〜0.6％
Ｍｎは、鋼の脱酸に効果があり、オーステナイト安定化元素として寄与する。また、ＭｎＳを形成し、Ｓを固定する。それらの効果を得るためには0.3％以上必要である。ただし、0.6％を超えるとクリープ強度の低下を招く。したがって、Ｍｎの含有量を0.3〜0.6％とした。
【００６１】
Ｐ：0.02％以下
Ｐは、熱間加工性、溶接性、クリープ強度、クリープ疲労強度などの観点から低い方が望ましい。ただし、著しい鋼の清浄化は大幅なコストアップを招くため、上限を0.02％とした。
【００６２】
Ｓ：0.005％以下
Ｓは、熱間加工性、溶接性、クリープ強度、クリープ疲労強度などの観点から低い方が望ましい。ただし、著しい鋼の清浄化は大幅なコストアップを招くため、上限を0.005％とした。
【００６３】
Ｃｒ：8.0％以上かつ12％未満
Ｃｒは、高温における耐食性や耐酸化性、特に耐水蒸気酸化特性を確保するために不可欠な元素である。さらに、炭化物を形成してクリープ強度を向上させる。それらの効果を得るためには8.0％以上とする必要がある。しかし多量に含有させると、長時間クリープ強度の低下を招くため12％未満とした。
【００６４】
Ｖ：0.15〜0.25％
Ｖは、固溶強化および微細な炭窒化物を形成してクリープ強度の向上に寄与する元素である。その効果を発揮させるためには0.15％以上含有させる必要がある。しかしながら、0.25％を超えて含有させるとδフェライトの生成を促進し、長時間クリープ強度の低下を招く。したがって、Ｖの含有量は0.15〜0.25％とした。
【００６５】
Ｎｂ：0.03〜0.08％
Ｎｂは、微細な炭窒化物を形成して長時間クリープ強度の向上に寄与する元素である。その効果を発揮させるためには、0.03％以上含有させる必要である。しかしながら、0.08％を超えて含有させるとδフェライトの生成を促進し、長時間クリープ強度の低下を招く。したがって、Ｎｂの含有量を0.03〜0.08％とした。
【００６６】
Ｎ ：0.005〜0.07％
Ｎは、Ｃと同様オーステナイト安定化元素として有効である。またＮは窒化物または炭窒化物を析出させて、高温強度を高める。その効果を発揮させるためには0.005％以上含有させることが必要である。しかし、多量に含有させると溶解時にブローホールを生成したり、溶接欠陥の原因となったりするとともに、窒化物、炭窒化物の粗大化によるクリープ強度の低下をもたらすため、上限を0.07％とした。
【００６７】
sｏl.Ａｌ：0.015％以下
Ａｌは、溶鋼の脱酸剤として用いるが、0.015％を超えて多量に含有させると、クリープ強度の低下を招くので、sｏl.Ａｌの含有量の上限を0.015％とした。
【００６８】
Ｎｉ：0.5％以下
Ｎｉは、微量に含有してもクリープを低下させる元素である。しかし、微量のＮｉは溶解原料からの混入を避けられない。0.5％以下であれば、クリープ強度への影響は小さいため、許容量の上限を0.5％とした。
【００６９】
Ｍｏ： 0.1〜1.1％及びＷ：1.5〜3.5％のうちの1種または2種
ＭｏおよびＷは、それぞれ、固溶強化元素としてクリープ強度の向上に寄与する。さらに、Ｃｒ炭化物中に一部固溶して、炭化物の凝集と粗大化を抑制してクリープ強度の向上に寄与する。単独で添加する場合には、Ｍｏ：0.1％未満、Ｗ：1.5％未満では、クリープ強度の向上効果は小さい。一方、Ｍｏを1.1％を超えて含有させると、δフェライトの生成を促進し、クリープ強度の低下を招く。また、Ｗを3.5％を超えて含有させるとδフェライトの生成を促進し、クリープ強度の低下を招く。なお、ＭｏとＷの２種を複合して含有させる場合には、同様の観点から、Ｍｏ＋0.5Ｗの上限を1.5％とすることが望ましい。
【００７０】
本発明に係る高Ｃｒフェライト系耐熱鋼材の製造方法において用いる鋼を構成する成分として、上記の成分のほかに、質量％で、次に示す第１グループから第３グループまでのうちの少なくとも１つのグループの中から選択される成分のうちの少なくとも１種を含有させてもよい。
【００７１】
第１グループ：
Ｂ：0.015％以下
Ｂは任意添加元素であり、必要に応じて含有させることができる。Ｂを含有させた場合には、焼入れ性を高め、高温強度の確保に重要な役割を果たす。しかしながら、0.015％を超えて含有させると、溶接性および長時間クリープ強度を低下させる。そのため、含有させる場合はその含有量の上限を0.015％とする。なお、上記効果を確実に得るためには、0.003％以上含有させることが好ましい。
【００７２】
第２グループ：
Ｃｕ：1.5％以下およびＣｏ：5％以下のうちの１種又は２種
Ｃｕは、任意添加元素であり、必要に応じて含有させることができる。Ｃｕを含有させた場合には、オーステナイト安定化元素として作用する。しかしながら、1.5％を超えて含有させるとクリープ強度の低下を招く。そのため、含有させる場合はその含有量の上限を1.5％とする。なお、上記の作用を確実に得るためには、0.3％以上含有させることが好ましい。
【００７３】
Ｃｏは、任意添加元素であり、必要に応じて含有させることができる。Ｃｏを含有させた場合には、オーステナイト安定化元素として作用する。しかしながら、5％を超えて含有させるとクリープ強度の低下を招く。そのため、含有させる場合はその含有量の上限を5％とする。なお、上記の作用を確実に得るためには、0.5％以上含有させることが好ましい。
【００７４】
第３グループ：
Ｔｉ:0.05％以下、Ｔａ：0.05％以下、Ｎｄ：0.05以下及びＣａ：0.01以下のうちの１種または２種以上
これらの元素は任意添加元素であり、必要に応じて含有させることができる。これらの元素を含有させた場合には、微細な炭窒化物を形成してクリープ強度の向上に効果がある。しかしながら、Ｔｉ、Ｔａ、Ｎｄは0.05％を超えて含有させてもその効果は飽和し、かえって靭性およびクリープ強度を劣化させる。また、Ｃａは0.01％を超えて含有させてもその効果は飽和し、かえって靭性およびクリープ強度を劣化させる。そのため、これらの元素を含有させる場合は、その含有量の上限を、Ｔｉ、Ｔａ、Ｎｄは0.05％とし、Ｃａは0.01％とする。なお、上記のクリープ強度の向上の効果を確実に得るためには、Ｔｉ、Ｔａ、Ｎｄは0.005％以上含有させることが好ましく、また、Ｃａは0.0005％以上含有させることが好ましい。
【００７５】
Ｂ．加工および熱処理工程の規定理由について
Ｂ−１．最終の加工終了温度を１０００℃以下とする熱間加工工程について
鋼材の形状には、板材、管材や棒材等がある。このうち、板材は圧延により寸法が整えられる。管材は、マンネスマン・マンドレルミル法、ユジーンセジュルネ法やエルハルトプッシュベンチ法などの熱間加工によって造管がなされる。あるいはさらにその後、ストレッチレデューサーまたはサイザーで寸法を整えられる。そして、棒材は圧延で寸法が整えられる。
【００７６】
ここで、前記(1)の工程、すなわち、最終の加工終了温度を１０００℃以下とする熱間加工工程における「最終の加工終了温度」とは、板材と棒材の場合は、熱間圧延により寸法が整えられたときの仕上温度を指す。また、管材の場合には、上記のマンネスマン・マンドレルミル法、ユジーンセジュルネ法やエルハルトプッシュベンチ法などで仕上げた管が最終の熱間加工である場合はその加工終了温度を指し、そして、さらにその後、ストレッチレデューサーまたはサイザーで寸法を整えられた場合には、寸法を整えられたときの終了温度を指す。
【００７７】
また、前記(1)の工程、すなわち、最終の加工終了温度を１０００℃以下とする熱間加工工程における「最終の加工終了温度」を1000℃以下とした理由は、次のとおりである。すなわち、大径管のように加工度が小さい鋼材の熱間加工では、1000℃を超える温度で熱間加工を終了することができるので、1000℃を超える温度で熱間加工を終了する限りにおいて、旧オーステナイト粒は粗粒となる。この場合、本発明の(2)〜(4)の工程を適用しなくとも通常の焼ならし焼戻し処理で粗粒組織が得られる。しかしながら、小径管のように加工度が大きい鋼材の熱間加工では、1000℃を超える温度で熱間加工を終了できず、1000℃以下の低温まで加工されてしまうため、熱間加工完了段階の組織は細かくなる。また、加工度の小さい熱間加工であっても、1000℃以下の低温まで加工がなされる場合には、熱間加工完了段階の組織は細かくなる。
【００７８】
本発明は、小径管のように加工度が大きい鋼材の熱間加工だけでなく、大径管のように加工度が小さい鋼材の熱間加工を含めて、加工終了温度を1000℃以下とする熱間加工によって旧オーステナイト粒が細粒となった熱間加工材を粗粒へと変化させるために、前記(1)の工程を適用するものである。加工終了温度の下限は特に設けないが、熱間加工時の加工性や靭性等の機械的性質を確保するには800℃以上が好ましい。
【００７９】
Ｂ−２．750〜820℃の範囲で20miｎ以上2hr以下の軟化処理工程について
熱間加工ままの材料は、通常空冷され、その結果、マルテンサイト変態して硬くなっている。したがって、そのままでは冷間加工できない。そのため、冷間加工を行う際には、前記(2)の工程、すなわち、750〜820℃の範囲で20miｎ以上2hr以下の軟化処理工程が必要となる。なお、この軟化処理工程の温度と時間は、材料が軟化する範囲であって、かつ製造を阻害しない範囲となるように、定めたものである。
【００８０】
Ｂ−３．断面減少率15％以上の冷間加工工程について
冷間加工の目的は次の軟化工程で再結晶フェライト組織を作製することであるが、冷間加工時の断面減少率が15％を下回る場合には、フェライト温度域での再結晶の駆動力となり得る充分なひずみが加わらない。また、冷間加工では一般に断面減少率が15％以下の軽加工を均一に行うのが難しい。
【００８１】
そのため、前記(3)の工程、すなわち、断面減少率を15％以上とする冷間加工工程とする必要がある。冷間加工度の上限は特に設けないが、一般にフェライト系耐熱鋼の場合、冷間加工における断面減少率が40％以下になるサイズに熱間加工で仕上げて用いることが多い。ここで、冷間加工においてサイズの調整が必要な場合には、より高加工度で加工できる冷間圧延を行うか、または、前記(2)および(3)の工程を繰り返せばよい。なお、冷間加工とは冷間圧延や冷間引抜等を指すが、管材の場合には冷間引抜が適用される場合が多い。
【００８２】
Ｂ−４．750〜820℃の範囲で20miｎ以上2hr以下の軟化処理工程について
通常は上記(3)の冷間加工工程で製品の寸法とした後に焼ならし焼戻し処理を施すが、本発明では焼ならし焼戻し処理を施す前に軟化処理を行う。
【００８３】
この軟化処理工程で、冷間加工で導入したひずみを駆動力にフェライト温度域で再結晶させ、ビッカース硬さ200以下の再結晶フェライト組織を形成する。そのために、前記(4)の工程、すなわち、750〜820℃の温度範囲で20miｎ以上2hr以下の時間、軟化処理工程とする必要がある。750℃未満の温度では再結晶が生ぜず、反面、820℃を超える温度で熱処理するとＡ１変態点を超えるので、微細なオーステナイト粒に変態した後にマルテンサイト組織となる。そのため、軟化温度範囲を750〜820℃とした。また、再結晶させるためにはとして20min以上の軟化処理時間を必要とする。特性面からみると、軟化処理時間の上限は特に必要ないが、2hrを超える軟化処理を実施しても金属組織に大きな差はみられないが、経済性および生産性の面からのデメリットを避けるために、軟化処理時間の上限は2hrとした。
【００８４】
Ｂ−５．焼ならし焼戻し処理工程について
軟化処理後の鋼材には、前記(5)の工程、すなわち焼ならし焼戻し処理工程を施す必要がある。焼ならし処理は、通常の高Ｃｒフェライト系耐熱鋼と同様に、1040〜1100℃の温度範囲で10min〜1hr程度の時間行えばよい。また、焼戻し処理も通常の高Ｃｒフェライト系耐熱鋼と同様に、760〜780℃の温度範囲で1〜6hr程度の時間行えばよい。
【００８５】
Ｂ−６．ボイラチューブに特有の規定について
ボイラチューブは、耐熱鋼から熱間加工と冷間加工を経て、所定の形状に製造される場合が多い。特に小径管の熱間加工においては、加工度が大きくなって、1000℃を超える温度で熱間加工を終了できず、1000℃以下の低温まで加工されてしまうため、熱間加工完了段階の組織は細かくなる。また、大径管のように加工度が小さい熱間加工であっても、1000℃以下の低温まで加工がなされる場合には、熱間加工完了段階の組織は細かくなる。そのため、小径管の熱間加工だけでなく、大径管の熱間加工を含めて、加工終了温度を1000℃以下とする熱間加工によって旧オーステナイト粒が細粒となった熱間加工材は粗粒へと変化させる必要がある。なお、加工度が大きくなって、1000℃を超える温度で熱間加工を終了できず、1000℃以下の低温まで加工される小径管の管サイズは、特に規定するものではないが、熱間加工と冷間加工を経て製造されるボイラチューブは、通常は外径で150ｍｍ以下である。
【００８６】
Ｃ．その他
以上に説明した、本発明に係る高Ｃｒフェライト系耐熱鋼材の製造方法に用いる鋼は、通常工業的に用いられている製造設備および製造プロセスを用いて製造することができる。すなわち、電気炉、転炉などの炉によって精錬した溶鋼に、脱酸元素および合金元素を含有させることによって成分調整すればよい。特に厳密な成分調整を必要とする場合には、溶鋼に合金元素を含有させる前に、真空処理などの処理を適宜施す方法を採ってもよい。
【００８７】
所定の化学組成に調整された溶鋼は、連続鋳造法または造塊法によって、スラブやビレットまたは鋼塊に鋳造され、これらのスラブや鋼塊などから、板材、管材や棒材を製造することができる。
【００８８】
なお、管材の場合は、小径管の熱間加工はマンネスマン・マンドレルミル法またはユジーンセジュルネ法が用いられる。また、造管後に熱間でストレッチレデューサーまたはサイザーで寸法を整えられることがある。さらに、冷間加工は、冷間引抜法や冷間圧延法が用いられる。熱処理した後の鋼管は、必要に応じて、ショットピーニング、酸洗などの表面処理を施してもよい。
【実施例】
【００８９】
真空誘導溶解炉にて、表５に示す化学組成を有する合金を溶製し、いずれも直径144mmの50kgインゴットを作製した。鋼No.１〜５は本発明の規定する範囲に含まれる鋼であり、鋼No.６〜９は本発明の範囲から成分が外れている比較材である。これらのインゴットを熱間鍛造にて30mm厚の板とし、検討のベース素材とした。なお、鋼No.２は「火STBA29」（ASME T92）相当鋼であり、表１に示したものと同じである。
【００９０】
【表５】
0005097017.tif 000006
【００９１】
各種製造法に及ぼす製造プロセスの影響を検討するため、鋼材No.２を用いて、表６に示すとおり、９種類の加工および熱処理条件（マーク２Ａ〜２Ｉ）にて、再結晶の有無と旧オーステナイト粒径のＡＳＴＭ粒度番号の測定と、650℃で90MPaの負荷をかけてクリープ破断試験を行った。
【００９２】
【表６】
0005097017.tif 000007
【００９３】
ここで、冷間加工後の軟化処理における再結晶の有無は、ビッカース硬さ（荷重9.8Ｎ）を測定することによって、その有無を判断した。ビッカース硬さが190以下まで軟化しているものは再結晶していると判断し、表中に○印を付し、ビッカース硬さが190を超えたものは再結晶していないと判断し、表中に×印を付した。ＡＳＴＭ粒度は、焼戻し処理後の材料を樹脂に埋め込み、研磨後ビレラ試薬（ピクリン酸1g、 塩酸5ml、 エタノール100ml）にて腐食し、光学顕微鏡にて倍率100倍で10視野撮影した。撮影した写真を用いて、ASTM E112 Plate I と比較して旧オーステナイト粒径を判定した。10視野の平均でＡＳＴＭ粒度番号が7.5以下の粗粒のものを○と評価し、そして7.5を超える細粒のものを×と評価した。
【００９４】
さらに、熱処理後の板から、試験片の長さ方向が圧延方向となるように、直径6.0mmの試験片を採取し、標点間距離30mm、試験温度650℃、負荷応力90ＭＰａの条件でクリープ破断試験を行い、破断するまでの時間(hr)を測定した。
【００９５】
マーク２Ａは、大径管の製造方法（熱間加工の終了温度が高い場合）を模擬したものである。加熱温度が高く、高温で加工が終了するために、熱間加工後の結晶粒径は大きい。熱間加工まま材の組織の影響を受けて、焼ならし焼戻し処理後も粗粒である。この材料のクリープ破断時間は14000hr超と良好である。
【００９６】
マーク２Ｂおよび２Ｃは、小径管の製法（熱間加工の終了温度が低い場合）を模擬したものである。いずれも細粒組織となり、クリープ試験における破断時間も、マーク２Ａと比較すると大幅に劣る。
【００９７】
マーク２Ｄは、熱間加工後に軟化処理を行い、その後に焼ならし焼戻し処理を行ったものである。前述のように、熱間加工まま材を軟化処理しても、熱間加工後に生成されたマルテンサイト組織が焼戻されるだけで、再結晶フェライト組織は生じず、その後に焼ならし焼戻し処理を施した後の粒径は細粒なままである。また、クリープ試験における破断時間もマーク２Ａと比較すると大幅に劣る。
【００９８】
マーク２Ｅ〜２Ｉは、冷間加工とそれに続く軟化処理によって、金属組織を粗大フェライトにしたうえで、焼ならし焼戻し処理を行うことを狙ったものである。諸条件が本発明で規定する範囲を満たすマーク２Ｅは、冷間加工後の組織が再結晶フェライトになる。結果として、焼ならし焼戻し処理後の粒径も粒度番号が7.5以下の粗粒であり、クリープ試験における破断時間もマーク２Ａと同等のレベルである。一方、冷間加工度、軟化処理の温度、軟化処理の時間のいずれかが本発明で規定する範囲外であるマーク２Ｆ〜マーク２Ｉは軟化処理後に再結晶を生じない。また、焼ならし焼戻し処理後の組織は細粒であり、クリープ試験における破断時間もマーク２Ａと比較して大幅に劣る。
【００９９】
前述のように、熱間加工の終了温度が低い場合の小径管のクリープ破断強度が、熱間加工の終了温度が高い場合の大径管のクリープ破断強度よりも劣る現象は、ＷまたはＭｏを含有し、さらにＶとＮｂの複合炭窒化物で強化した高強度のＣｒフェライト系耐熱鋼材で顕在化した現象である。
【０１００】
そこで、ＶとＮｂの影響を明確にするために、表７に示すとおり、上記鋼No.１および３〜９を用いて、種々の加工および熱処理条件（マーク１Ａ、１Ｂ、１Ｅ、３Ａ、３Ｂ、３Ｅ、４Ａ、４Ｂ、４Ｅ、５Ａ、５Ｂ、５Ｅ、６Ａ、６Ｂ、６Ｅ、７Ａ、７Ｂ、７Ｅ、８Ａ、８Ｂ、８Ｅ、９Ａ、９Ｂおよび９Ｅ）にて、再結晶の有無と旧オーステナイト粒径のＡＳＴＭ粒度番号を測定し、そして650℃で90MPaの負荷をかけてクリープ破断試験を行った。
【０１０１】
【表７】
0005097017.tif 000008
【０１０２】
ここで、各マークのうち、数字は上記鋼No.を、そして、アルファベットはそれぞれ次の目的のために設定された加工および熱処理条件であることを意味する。
条件Ａ：大径管の製造方法（熱間加工の終了温度が高い場合）を模擬したものである。加熱温度が高く、高温で加工が終了するために、熱間加工後の結晶粒径は大きい。熱間加工まま材の組織の影響を受けて、焼ならし焼戻し処理後も粗粒である。
条件Ｂ：小径管の製法（熱間加工の終了温度が低い場合）を模擬したものである。いずれも細粒組織となる。
条件Ｅ：冷間加工とそれに続く軟化処理によって、金属組織を粗大フェライトにしたうえで、焼ならし焼戻し処理を行うことを狙ったものである。
【０１０３】
その結果、ＶとＮｂを含有する鋼No.１および３〜５は鋼No.２と同様の傾向になった。すなわち、条件Ｂで作製した鋼材は細粒になり、条件Ａで製作した鋼材と比較して長時間クリープ強度は低位となった。また、条件Ｅで作製した鋼材は、粗粒になり、条件Ａで作製した鋼材と同レベルのクリープ強度を有していた。
【０１０４】
一方、ＶとＮｂのうちの双方もしくは一方を含有しない比較鋼（鋼No.６〜９）では、条件Ｂで作製した鋼材であっても、粒度番号7.5以下の粗粒であった。これは、ＶおよびＮｂの含有量が少なければ極端な細粒にはならないからである。これからも、本発明の化学組成を有する鋼材を条件Ｂで製作したときの細粒組織の形成に、ＶおよびＮｂの複合炭窒化物が寄与していることが明らかになった。また、比較鋼の長時間クリープ強度は、条件Ａ〜Ｃのいずれも低位であり、長時間クリープ強度の改善にも、ＶおよびＮｂの双方を含有させることが必要であることが明らかになった。
【産業上の利用可能性】
【０１０５】
本発明によれば、ボイラ、原子力発電設備および化学工業設備などにおいて、600〜650℃の高温の環境下で使用される熱交換用および配管用に用いられる、高温長時間クリープ強度に優れた高Ｃｒフェライト系耐熱鋼材が得られる。特に、ボイラチューブ等の高Ｃｒフェライト系耐熱鋼からなる管材を得るのに好適である。
【図面の簡単な説明】
【０１０６】
【図１】冷間加工後、再度800℃×30minの軟化処理を行った材料の光学顕微鏡組織である。
【図１】
0005097017.tif 000009